(57)【要約】【課題】塗布法でも真空蒸着法でも形成でき、有機ＥＬ素子の電子注入層に用いた場合に、優れた電子注入性が得られる有機薄膜およびその製造方法を提供する。【解決手段】式（１）で示される化合物と電子を輸送する材料とを含む有機薄膜。式（１）中、Ｒ１〜Ｒ５は水素原子、炭素数１〜６の鎖状または環状のアルキル基、炭素数１〜６のアルコキシル基、ジアルキルアミノ基、置換基を有していてもよいアリール基、−ＮＲ１２Ｒ１３。Ｒ１〜Ｒ５のうち１つまたは２つは−ＮＲ１２Ｒ１３。Ｒ１２、Ｒ１３はそれぞれ置換基を有していてもよいアリール基またはアルキル基。Ｒ１２とＲ１３のうち少なくとも一方は置換基を有していてもよいアリール基。Ｒ６、Ｒ７は炭素数１〜７の鎖状または環状のアルキル基。Ｒ８〜Ｒ１１は水素原子、炭素数１〜６の鎖状または環状のアルキル基、炭素数１〜６のアルコキシ基、置換基を有していてもよいアリール基。[化１]2020024980.tif 000015【選択図】なし【特許請求の範囲】
【請求項１】
下記一般式（１）で示される化合物と、電子を輸送する材料とを含むことを特徴とする有機薄膜。
【化１】
2020024980.tif 000011
（一般式（１）中、Ｒ１〜Ｒ５はそれぞれ水素原子、炭素数１〜６の鎖状または環状のアルキル基、炭素数１〜６のアルコキシル基、ジアルキルアミノ基、置換基を有していてもよいアリール基、−ＮＲ１２Ｒ１３のいずれかであり、Ｒ１〜Ｒ５のうち１つまたは２つは−ＮＲ１２Ｒ１３である。Ｒ１２、Ｒ１３はそれぞれ置換基を有していてもよいアリール基またはアルキル基であり、Ｒ１２とＲ１３のうち少なくとも一方は置換基を有していてもよいアリール基であり、Ｒ１２とＲ１３が一体となって環構造を形成してもよい。Ｒ６、Ｒ７はそれぞれ炭素数１〜７の鎖状または環状のアルキル基である。Ｒ８〜Ｒ１１はそれぞれ水素原子、炭素数１〜６の鎖状または環状のアルキル基、炭素数１〜６のアルコキシ基、置換基を有していてもよいアリール基であり、Ｒ８〜Ｒ１１のうちの隣接する基同士が一体となって環構造を形成してもよい。）
【請求項２】
前記一般式（１）で示される化合物が、下記一般式（１−１）〜（１−５）で示されるいずれか一種の化合物であることを特徴とする請求項１に記載の有機薄膜。
【化２】
2020024980.tif 000012
【請求項３】
前記一般式（１）で示される化合物を０．１〜４００質量％含むことを特徴とする請求項１または請求項２に記載の有機薄膜。
【請求項４】
前記電子を輸送する材料が、下記一般式（ａ）〜（ｋ）で示されるいずれか一種の化合物であることを特徴とする請求項１〜請求項３のいずれか一項に記載の有機薄膜。
【化３】
2020024980.tif 000013
【請求項５】
陰極と陽極との間に発光層を有する有機エレクトロルミネッセンス素子であって、
前記陰極と前記発光層との間に請求項１〜請求項４のいずれか一項に記載の有機薄膜を有することを特徴とする有機エレクトロルミネッセンス素子。
【請求項６】
基板上に形成された陰極と陽極との間に発光層を有する有機エレクトロルミネッセンス素子であって、
前記基板と前記発光層との間に前記陰極が配置され、前記陰極と前記発光層との間に電子注入層が設けられ、前記電子注入層が前記陰極に接して形成された金属酸化物膜と、前記金属酸化物膜の前記発光層側に形成された薄膜とを有し、
前記薄膜が、ヒドリド還元剤を含み、真空蒸着法により形成されたものであることを特徴とする有機エレクトロルミネッセンス素子。
【請求項７】
基板上に形成された陰極と陽極との間に発光層を有する有機エレクトロルミネッセンス素子の製造方法であって、
前記基板上に前記陰極を形成する工程と、
前記陰極上に前記発光層を含む積層構造を形成する工程と、
前記積層構造上に前記陽極を形成する工程とを含み、
前記積層構造を形成する工程が、前記陰極に接して金属酸化物膜を設ける工程と、前記金属酸化物膜の前記発光層側にヒドリド還元剤を含む薄膜を真空蒸着法により形成する工程とを含み、
前記薄膜を形成する工程から前記陽極を形成する工程までを、真空一貫で行うことを特徴とする有機エレクトロルミネッセンス素子の製造方法。
【請求項８】
請求項５または請求項６に記載の有機エレクトロルミネッセンス素子を備えることを特徴とする表示装置。
【請求項９】
請求項５または請求項６に記載の有機エレクトロルミネッセンス素子を備えることを特徴とする照明装置。
【請求項１０】
請求項１〜請求項４のいずれか一項に記載の有機薄膜を含むことを特徴とする有機薄膜太陽電池。
【請求項１１】
請求項１〜請求項４のいずれか一項に記載の有機薄膜を含むことを特徴とする薄膜トランジスタ。
【請求項１２】
下記一般式（１）で示される化合物と電子を輸送する材料とを、真空蒸着法により共蒸着する工程を含むことを特徴とする有機薄膜の製造方法。
【化４】
2020024980.tif 000014
（一般式（１）中、Ｒ１〜Ｒ５はそれぞれ水素原子、炭素数１〜６の鎖状または環状のアルキル基、炭素数１〜６のアルコキシル基、ジアルキルアミノ基、置換基を有していてもよいアリール基、−ＮＲ１２Ｒ１３のいずれかであり、Ｒ１〜Ｒ５のうち１つまたは２つは−ＮＲ１２Ｒ１３である。Ｒ１２、Ｒ１３はそれぞれ置換基を有していてもよいアリール基またはアルキル基であり、Ｒ１２とＲ１３のうち少なくとも一方は置換基を有していてもよいアリール基であり、Ｒ１２とＲ１３が一体となって環構造を形成してもよい。Ｒ６、Ｒ７はそれぞれ炭素数１〜７の鎖状または環状のアルキル基である。Ｒ８〜Ｒ１１はそれぞれ水素原子、炭素数１〜６の鎖状または環状のアルキル基、炭素数１〜６のアルコキシ基、置換基を有していてもよいアリール基であり、Ｒ８〜Ｒ１１のうちの隣接する基同士が一体となって環構造を形成してもよい。）
【発明の詳細な説明】
【技術分野】
【０００１】
本発明は、有機薄膜および有機薄膜の製造方法、有機エレクトロルミネッセンス（以下、エレクトロルミネッセンス（電界発光）を「ＥＬ」と記す場合がある。）素子および有機ＥＬ素子の製造方法、表示装置、照明装置、有機薄膜太陽電池、薄膜トランジスタに関する。
【背景技術】
【０００２】
有機ＥＬ素子は、低電圧で駆動できる、薄型化、軽量化、フレキシブル化が可能であるなどの特徴を有している。このため、有機ＥＬ素子は、画像表示装置および照明装置に好適に用いられている。
有機ＥＬ素子は、陰極と陽極との間に、電子輸送層、発光層、正孔輸送層等の複数の層が積層された構造を有している。有機ＥＬ素子としては、基板と発光層との間に陽極が配置された順構造のものと、基板と発光層との間に陰極が配置された逆構造のものとがある。逆構造の有機ＥＬ素子では、これを画像表示装置などに用いる場合に、陰極とトランジスタなどとを容易に接続できる。
【０００３】
有機ＥＬ素子は、陰極と発光層と陽極とが積層されたものである。有機ＥＬ素子では、陽極の仕事関数と発光層の最高占有軌道（ＨＯＭＯ）エネルギー差は、陰極の仕事関数と発光層の最低非占有軌道（ＬＵＭＯ）エネルギー差と比較して小さい。したがって、発光層に、陽極から正孔を注入することと比較して、陰極から電子を注入することは困難である。このため、従来の有機ＥＬ素子では、陰極と発光層との間に、電子注入層を配置して、陰極から発光層への電子の注入を促進している。
【０００４】
また、陰極と発光層との間に配置される層にドーパントをドーピングすることで、電子注入・輸送性を改善する取り組みもなされている。ドーパントとしては、電子供与性の化合物であってヒドリド還元を行うヒドリド還元剤が用いられている（例えば、非特許文献１参照。）。
また、リチウムなどのアルカリ金属を用いない大気中で安定なｎ型ドーパント材料が報告されている（例えば、非特許文献２参照。）。
【先行技術文献】
【特許文献】
【０００５】
【特許文献１】特開２０１１−１８４４３０号公報
【特許文献２】特開２０１２−１５１１４８号公報
【非特許文献】
【０００６】
【非特許文献１】Ｋ．Ｗａｌｚｅｒら、Ｃｈｅｍｉｃａｌ  Ｒｅｖｉｅｗ,ｖｏｌ.１０７,ｐ.１２３３（２００７）
【非特許文献２】Ｐ．Ｗｅｉら、Ｊｏｕｒｎａｌ  ｏｆ  Ａｍｅｒｉｃａｎ  Ｃｈｅｍｉｃａｌ  Ｓｏｃｉｅｔｙ,ｖｏｌ．１３２，ｐ．８８５２（２０１０）
【非特許文献３】Ｈ．Ｃｈｏら、Ｓｃｉｅｎｃｅ,ｖｏｌ.３５０,ｐ.１２２２（２０１５）
【発明の概要】
【発明が解決しようとする課題】
【０００７】
電子注入層を含む有機ＥＬ素子では、電子注入性をより一層向上させることが要求されている。従来、電子注入・輸送性を改善するヒドリド還元剤であるドーパント材料と、電子を輸送する材料とを含む塗布液を用いて、有機ＥＬ素子の電子注入層を形成することにより、電子注入性の良好な有機ＥＬ素子を製造できる。
【０００８】
一方、電子注入層を含む有機ＥＬ素子では、生産性を向上させるために、真空蒸着法により電子注入層を形成することが望まれている。また、基板として樹脂フィルムを用いたフレキシブル有機ＥＬ素子を製造する場合、製造過程において水分が含有する機会を可能な限り減らすために、真空蒸着法により電子注入層を形成することも一つの方法である。
しかしながら、ヒドリド還元剤であるドーパント材料を含む良好な電子注入性の得られる電子注入層は、塗布法以外の方法では形成できなかった。
【０００９】
本発明は、上記事情に鑑みてなされたものであり、塗布法でも真空蒸着法でも形成でき、有機ＥＬ素子の電子注入層に用いた場合に、優れた電子注入性が得られる有機薄膜およびその製造方法を提供することを課題とする。
また、本発明は、優れた電子注入性を有する有機ＥＬ素子およびその製造方法、有機ＥＬ素子を備えた表示装置および照明装置、本発明の有機薄膜を含む有機薄膜太陽電池および有機薄膜トランジスタを提供することを課題とする。
【課題を解決するための手段】
【００１０】
本発明者等は、上記課題を解決するために、鋭意検討を重ねた。その結果、ヒドリド還元剤として機能する後述する一般式（１）で示される化合物と電子を輸送する材料とを含む有機薄膜が、塗布法でも真空蒸着法でも形成でき、一般式（１）で示される化合物を含まず電子を輸送する材料のみを含む薄膜と比較して、有機ＥＬ素子の電子注入層に用いた場合の電子注入性が良好であることを見出し、本発明を想到した。
【００１１】
本発明は、上記の知見に基づいて完成されたものであり、その要旨は、以下のとおりである。
［１］下記一般式（１）で示される化合物と、電子を輸送する材料とを含むことを特徴とする有機薄膜。
【００１２】
【化１】
2020024980.tif 000002
（一般式（１）中、Ｒ１〜Ｒ５はそれぞれ水素原子、炭素数１〜６の鎖状または環状のアルキル基、炭素数１〜６のアルコキシル基、ジアルキルアミノ基、置換基を有していてもよいアリール基、−ＮＲ１２Ｒ１３のいずれかであり、Ｒ１〜Ｒ５のうち１つまたは２つは−ＮＲ１２Ｒ１３である。Ｒ１２、Ｒ１３はそれぞれ置換基を有していてもよいアリール基またはアルキル基であり、Ｒ１２とＲ１３のうち少なくとも一方は置換基を有していてもよいアリール基であり、Ｒ１２とＲ１３が一体となって環構造を形成してもよい。Ｒ６、Ｒ７はそれぞれ炭素数１〜７の鎖状または環状のアルキル基である。Ｒ８〜Ｒ１１はそれぞれ水素原子、炭素数１〜６の鎖状または環状のアルキル基、炭素数１〜６のアルコキシ基、置換基を有していてもよいアリール基であり、Ｒ８〜Ｒ１１のうちの隣接する基同士が一体となって環構造を形成してもよい。）
【００１３】
［２］前記一般式（１）で示される化合物が、下記一般式（１−１）〜（１−５）で示されるいずれか一種の化合物であることを特徴とする［１］に記載の有機薄膜。
【００１４】
【化２】
2020024980.tif 000003
【００１５】
［３］前記一般式（１）で示される化合物を０．１〜４００質量％含むことを特徴とする［１］または［２］に記載の有機薄膜。
【００１６】
［４］前記電子を輸送する材料が、下記一般式（ａ）〜（ｋ）で示されるいずれか一種の化合物であることを特徴とする［１］〜［３］のいずれかに記載の有機薄膜。
【００１７】
【化３】
2020024980.tif 000004
【００１８】
［５］陰極と陽極との間に発光層を有する有機エレクトロルミネッセンス素子であって、
前記陰極と前記発光層との間に［１］〜［４］のいずれかに記載の有機薄膜を有することを特徴とする有機エレクトロルミネッセンス素子。
【００１９】
［６］基板上に形成された陰極と陽極との間に発光層を有する有機エレクトロルミネッセンス素子であって、
前記基板と前記発光層との間に前記陰極が配置され、前記陰極と前記発光層との間に電子注入層が設けられ、前記電子注入層が前記陰極に接して形成された金属酸化物膜と、前記金属酸化物膜の前記発光層側に形成された薄膜とを有し、
前記薄膜が、ヒドリド還元剤を含み、真空蒸着法により形成されたものであることを特徴とする有機エレクトロルミネッセンス素子。
［７］基板上に形成された陰極と陽極との間に発光層を有する有機エレクトロルミネッセンス素子の製造方法であって、
前記基板上に前記陰極を形成する工程と、
前記陰極上に前記発光層を含む積層構造を形成する工程と、
前記積層構造上に前記陽極を形成する工程とを含み、
前記積層構造を形成する工程が、前記陰極に接して金属酸化物膜を設ける工程と、前記金属酸化物膜の前記発光層側にヒドリド還元剤を含む薄膜を真空蒸着法により形成する工程とを含み、
前記薄膜を形成する工程から前記陽極を形成する工程までを、真空一貫で行うことを特徴とする有機エレクトロルミネッセンス素子の製造方法。
【００２０】
［８］［５］または［６］に記載の有機エレクトロルミネッセンス素子を備えることを特徴とする表示装置。
［９］［５］または［６］に記載の有機エレクトロルミネッセンス素子を備えることを特徴とする照明装置。
【００２１】
［１０］［１］〜［４］のいずれかに記載の有機薄膜を含むことを特徴とする有機薄膜太陽電池。
［１１］［１］〜［４］のいずれかに記載の有機薄膜を含むことを特徴とする薄膜トランジスタ。
【００２２】
［１２］下記一般式（１）で示される化合物と電子を輸送する材料とを、真空蒸着法により共蒸着する工程を含むことを特徴とする有機薄膜の製造方法。
【００２３】
【化４】
2020024980.tif 000005
（一般式（１）中、Ｒ１〜Ｒ５はそれぞれ水素原子、炭素数１〜６の鎖状または環状のアルキル基、炭素数１〜６のアルコキシル基、ジアルキルアミノ基、置換基を有していてもよいアリール基、−ＮＲ１２Ｒ１３のいずれかであり、Ｒ１〜Ｒ５のうち１つまたは２つは−ＮＲ１２Ｒ１３である。Ｒ１２、Ｒ１３はそれぞれ置換基を有していてもよいアリール基またはアルキル基であり、Ｒ１２とＲ１３のうち少なくとも一方は置換基を有していてもよいアリール基であり、Ｒ１２とＲ１３が一体となって環構造を形成してもよい。Ｒ６、Ｒ７はそれぞれ炭素数１〜７の鎖状または環状のアルキル基である。Ｒ８〜Ｒ１１はそれぞれ水素原子、炭素数１〜６の鎖状または環状のアルキル基、炭素数１〜６のアルコキシ基、置換基を有していてもよいアリール基であり、Ｒ８〜Ｒ１１のうちの隣接する基同士が一体となって環構造を形成してもよい。）
【発明の効果】
【００２４】
本発明の有機薄膜は、ヒドリド還元剤として機能する一般式（１）で示される化合物と、電子を輸送する材料とを含むものであり、塗布法でも真空蒸着法でも形成できる。本発明の有機薄膜では、一般式（１）で示される化合物がｎ型ドーパントとして機能する。このため、本発明の有機薄膜は、一般式（１）で示される化合物を含まず電子を輸送する材料のみを含む薄膜と比較して、有機ＥＬ素子の電子注入層に用いた場合に、優れた電子注入性が得られる。
【００２５】
本発明の有機ＥＬ素子は、陰極と発光層との間にヒドリド還元剤を含み真空蒸着法により形成できる薄膜を有するため、真空蒸着法を用いて効率よく生産できるとともに、優れた電子注入性が得られる。
本発明の有機ＥＬ素子の製造方法では、薄膜を形成する工程から陽極を形成する工程までを真空一貫で行うため、効率よく生産できる。また、本発明の有機ＥＬ素子の製造方法では、製造過程において水分が含有する機会が少ないため、水分含有量の少ない有機ＥＬ素子が得られる。
【００２６】
本発明の表示装置および照明装置は、本発明の有機ＥＬ素子を備えているため、真空蒸着法を用いて効率よく生産できるとともに、駆動電圧が低く、優れた特性を有する。
また、本発明の有機薄膜太陽電池および有機薄膜トランジスタは、本発明の有機薄膜を含むものであるため、真空蒸着法を用いて効率よく生産できるとともに、優れた特性を有する。
【００２７】
本発明の有機薄膜の製造方法は、一般式（１）で示される化合物と電子を輸送する材料とを、真空蒸着法により共蒸着する工程を含む。したがって、本発明の有機薄膜の製造方法を用いて、本発明の有機薄膜を有する有機ＥＬ素子を製造する場合、例えば、真空一貫で効率よく有機ＥＬ素子を製造できる。
【図面の簡単な説明】
【００２８】
【図１】本発明の有機ＥＬ素子の一例を説明するための概略断面図である。
【図２】実施例１と比較例１の有機ＥＬ素子の印加電圧と輝度との関係を示すグラフである。
【図３】実施例２−１および２−２と比較例２の有機ＥＬ素子の印加電圧と輝度との関係を示すグラフである。
【図４】実施例３と比較例３の有機ＥＬ素子の印加電圧と輝度との関係を示すグラフである。
【図５】実施例４と比較例４の有機ＥＬ素子の印加電圧と輝度との関係を示すグラフである。
【図６】実施例５と比較例５の有機ＥＬ素子の印加電圧と輝度との関係を示すグラフである。
【図７】実施例６と比較例６の有機ＥＬ素子の印加電圧と輝度との関係を示すグラフである。
【図８】実施例７と比較例７の有機ＥＬ素子の印加電圧と輝度との関係を示すグラフである。
【発明を実施するための形態】
【００２９】
以下、本発明について、詳細に説明する。
「有機薄膜」
本実施形態の有機薄膜は、下記一般式（１）で示される化合物と、電子を輸送する材料とを含む。有機薄膜中に含まれる一般式（１）で示される化合物は、ジヒドロベンゾイミダゾール骨格を有していることにより、電子を輸送する材料に電子を与えるヒドリド還元剤であり、いわゆるｎ型ドーパントとして機能する。このため、本実施形態の有機薄膜は、一般式（１）で示される化合物を含まず電子を輸送する材料のみを含む薄膜と比較して、良好な電子注入・輸送性を有する。
【００３０】
【化５】
2020024980.tif 000006
（一般式（１）中、Ｒ１〜Ｒ５はそれぞれ水素原子、炭素数１〜６の鎖状または環状のアルキル基、炭素数１〜６のアルコキシル基、ジアルキルアミノ基、置換基を有していてもよいアリール基、−ＮＲ１２Ｒ１３のいずれかであり、Ｒ１〜Ｒ５のうち１つまたは２つは−ＮＲ１２Ｒ１３である。Ｒ１２、Ｒ１３はそれぞれ置換基を有していてもよいアリール基またはアルキル基であり、Ｒ１２とＲ１３のうち少なくとも一方は置換基を有していてもよいアリール基であり、Ｒ１２とＲ１３が一体となって環構造を形成してもよい。Ｒ６、Ｒ７はそれぞれ炭素数１〜７の鎖状または環状のアルキル基である。Ｒ８〜Ｒ１１はそれぞれ水素原子、炭素数１〜６の鎖状または環状のアルキル基、炭素数１〜６のアルコキシ基、置換基を有していてもよいアリール基であり、Ｒ８〜Ｒ１１のうちの隣接する基同士が一体となって環構造を形成してもよい。）
【００３１】
一般式（１）中、Ｒ１〜Ｒ５はそれぞれ水素原子、炭素数１〜６の鎖状または環状のアルキル基、炭素数１〜６のアルコキシル基、ジアルキルアミノ基、置換基を有していてもよいアリール基、−ＮＲ１２Ｒ１３のいずれかである。
Ｒ１〜Ｒ５のうち１つまたは２つは−ＮＲ１２Ｒ１３であり、１つが−ＮＲ１２Ｒ１３であることが好ましい。−ＮＲ１２Ｒ１３がＲ１〜Ｒ５のうち１つである場合、Ｒ３が−ＮＲ１２Ｒ１３であることが好ましい。Ｒ３が−ＮＲ１２Ｒ１３である場合、一般式（１）で示される化合物がドーパントとして機能する際に発生するラジカルカチオン種（非特許文献２参照）が安定化するため、効率よくドーピングを行うことができる。
【００３２】
Ｒ１〜Ｒ５のうち−ＮＲ１２Ｒ１３でないものは、それぞれ異なっていてもよいし、一部または全部が同じであってもよい。Ｒ１〜Ｒ５のうち−ＮＲ１２Ｒ１３でないものは、全て水素原子であることが好ましい。
【００３３】
Ｒ１２、Ｒ１３はそれぞれ置換基を有していてもよいアリール基またはアルキル基である。Ｒ１２とＲ１３のうち少なくとも一方は置換基を有していてもよいアリール基である。このことにより、一般式（１）で示される化合物が、真空蒸着法により形成する際に膜厚などを制御できる分子量を有するものとなる。Ｒ１２とＲ１３は同じであってもよいし、異なっていてもよい。Ｒ１２とＲ１３が同じである場合、一般式（１）で示される化合物の合成が容易となるため、一般式（１）で示される化合物の入手が容易である。このため、Ｒ１２およびＲ１３は置換基を有していてもよいアリール基であることが好ましく、一般式（１）で示される化合物の入手が容易であるため、フェニル基である（すなわち、ジフェニルアミン基を形成している）ことが好ましい。Ｒ１２とＲ１３は一体となって環構造を形成してもよく、Ｒ１２とＲ１３が一体となってカルバゾールを形成していることが好ましい。
【００３４】
Ｒ６、Ｒ７はそれぞれ炭素数１〜７の鎖状または環状のアルキル基であり、メチル基、ベンジル基、シクロヘキシル基のいずれかであることが好ましく、メチル基であることがより好ましい。Ｒ６とＲ７は同じであってもよいし、異なっていてもよく、同じであることが好ましい。
【００３５】
Ｒ８〜Ｒ１１はそれぞれ水素原子、炭素数１〜６の鎖状または環状のアルキル基、炭素数１〜６のアルコキシ基、置換基を有していてもよいアリール基であり、Ｒ８〜Ｒ１１のうちの隣接する基同士が一体となって環構造を形成してもよい。Ｒ８〜Ｒ１１はそれぞれ異なっていてもよいし、一部または全部が同じであってもよい。Ｒ８〜Ｒ１１は、全部が水素原子であることが好ましい。Ｒ８〜Ｒ１１のうちの隣接する基同士が一体となって環構造を形成している場合、例えば、Ｒ８とＲ９が一体となってベンゼン環を形成しているとともに、Ｒ１０とＲ１１が一体となってベンゼン環を形成していることが好ましい。
【００３６】
一般式（１）で示される化合物としては、具体的には、下記一般式（１−１）〜（１−５）で示されるいずれか一種の化合物などが挙げられ、これらの中でも有機薄膜中におけるｎ型ドーパントとしての機能が良好であるため、一般式（１−５）で示される（４−（１，３−ジメチル−２，３−ジヒドロ−１Ｈ−ベンゾイミダゾール−２−イル）フェニル）ジフェニルアミン（Ｎ−ＤＰＢＩ）が好ましい。
【００３７】
【化６】
2020024980.tif 000007
【００３８】
本実施形態の有機薄膜に含まれる一般式（１）で示される化合物と電子を輸送する材料との混合比は、特に限定されるものではなく、使用する化合物の種類や有機薄膜に求める性能に応じて適宜決定できる。
本実施形態の有機薄膜には、一般式（１）で示される化合物が０．１〜４００質量％含まれていることが好ましく、１〜１００質量％含まれていることがより好ましい。一般式（１）で示される化合物の含有量が０．１質量％以上であると、一般式（１）で示される化合物を含むことによる電子輸送性および電子注入性の向上効果が顕著となる。一般式（１）で示される化合物の含有量が４００質量％以下であると、本実施形態の有機薄膜を有する有機ＥＬ素子を長時間駆動した場合に、一般式（１）で示される化合物が不純物として作用することによる悪影響が生じにくく、好ましい。
【００３９】
一般式（１）で示される化合物と電子を輸送する材料との割合は、電子を輸送する材料１００質量％に対して、一般式（１）で示される化合物を０．１〜４００質量％含むことが好ましく、１〜１００質量％含むことがより好ましい。上記混合比である場合、有機薄膜が一般式（１）で示される化合物と電子を輸送する材料とを含むことによる電子輸送性および電子注入性の向上効果が顕著となる。
【００４０】
電子を輸送する材料は、電子を輸送する材料であればよく、有機材料であることが好ましく、例えば、有機ＥＬ素子の電子輸送層の材料として従来公知のいずれの材料を用いることができる。
電子を輸送する材料としては、具体的には、フェニル−ディピレニルホスフィンオキサイド（ＰＯＰｙ２）のようなホスフィンオキサイド誘導体、トリス−１，３，５−（３’−（ピリジン−３’’−イル）フェニル）ベンゼン（ＴｍＰｙＰｈＢ）のようなピリジン誘導体、（２−（３−（９−カルバゾリル）フェニル）キノリン（ｍＣＱ））のようなキノリン誘導体、２−フェニル−４，６−ビス（３，５−ジピリジルフェニル）ピリミジン（ＢＰｙＰＰＭ）のようなピリミジン誘導体、ピラジン誘導体、バソフェナントロリン（ＢＰｈｅｎ）のようなフェナントロリン誘導体、２，４−ビス（４−ビフェニル）−６−（４’−（２−ピリジニル）−４−ビフェニル）−［１，３，５］トリアジン（ＭＰＴ）のようなトリアジン誘導体、３−フェニル−４−（１’−ナフチル）−５−フェニル−１，２，４−トリアゾール（ＴＡＺ）のようなトリアゾール誘導体、オキサゾール誘導体、２−（４−ビフェニリル）−５−（４−ｔｅｒｔ−ブチルフェニル−１，３，４−オキサジアゾール）（ＰＢＤ）のようなオキサジアゾール誘導体、２，２’，２’’−（１，３，５−ベントリイル）−トリス（１−フェニル−１−Ｈ−ベンズイミダゾール）（ＴＰＢＩ）のようなイミダゾール誘導体、ナフタレン、ペリレン等の芳香環テトラカルボン酸無水物、ビス［２−（２−ヒドロキシフェニル）ベンゾチアゾラト］亜鉛（Ｚｎ（ＢＴＺ）２）、トリス（８−ヒドロキシキノリナト）アルミニウム（Ａｌｑ３）などに代表される各種金属錯体、２，５−ビス（６’−（２’，２’’−ビピリジル））−１，１−ジメチル−３，４−ジフェニルシロール（ＰｙＰｙＳＰｙＰｙ），等のシロール誘導体に代表される有機シラン誘導体、ホウ素含有化合物、１，５−ジアザビシクロ［４．３．０］ノネン−５（ＤＢＮ）のようなジアザビシクロノネン誘導体、１，８−ジアザビシクロ［５．４．０］ウンデセン−７（ＤＢＵ）のようなジアザビシクロウンデセン誘導体、ジメチルアミノピリジン（ＤＭＡＰ）やトリエチルアミンのような三級アミン誘導体、フォスファゼン誘導体等が挙げられ、これらの１種又は２種以上を用いることができる。
【００４１】
電子を輸送する材料は、下記一般式（ａ）〜（ｋ）で示されるいずれか一種の化合物であることが好ましい。これらの中でも、一般式（ａ）（ｋ）で示されるトリアジン誘導体、一般式（ｊ）で示されるホウ素含有化合物が好ましく、一般式（ｊ）で示されるホウ素含有化合物が特に好ましい。
【００４２】
【化７】
2020024980.tif 000008
【００４３】
本実施形態の有機薄膜は、一般式（１）で示される化合物と、電子を輸送する材料のみからなるものであってもよいし、本発明の効果が得られる範囲で、一般式（１）で示される化合物と、電子を輸送する材料の他の材料を含むものであってもよい。
【００４４】
「有機薄膜の製造方法」
次に、本実施形態の有機薄膜の製造方法について、例を挙げて説明する。
本実施形態の有機薄膜の製造方法は、上記の一般式（１）で示される化合物と電子を輸送する材料とを、真空蒸着法により共蒸着する工程を含む。
一般式（１）で示される化合物と電子を輸送する材料とを共蒸着する際の条件は、使用する化合物の種類などに応じて適宜決定でき、特に限定されない。例えば、一般式（１）で示される化合物と電子を輸送する材料とを同時に加熱し、有機薄膜中の一般式（１）で示される化合物の濃度（ドーパント濃度）に応じた蒸着速度で、一般式（１）で示される化合物と電子を輸送する材料とを同時に成膜する方法を用いることができる。
【００４５】
本実施形態の有機薄膜は、例えば、以下に示す塗布法を用いて製造してもよい。
まず、上記の一般式（１）で示される化合物と電子を輸送する材料とを少なくとも含む塗料組成物を、有機薄膜の被形成面上に塗布する。
【００４６】
塗料組成物は、例えば、容器に入れた溶媒中に、一般式（１）で示される化合物と電子を輸送する材料とをそれぞれ所定量供給して撹拌し、溶解させる方法により得られる。
一般式（１）で示される化合物および電子を輸送する材料を溶解するために用いる溶媒としては、例えば、無機溶媒や有機溶媒、またはこれらを含む混合溶媒等を用いることができる。
無機溶媒としては、例えば、硝酸、硫酸、アンモニア、過酸化水素、水、二硫化炭素、四塩化炭素、エチレンカーボネイト等が挙げられる。
【００４７】
有機溶媒としては、エタノール、メタノール、イソプロパノール、トルエン、キシレン、テトラヒドロフラン（ＴＨＦ）、クロロホルム、ジクロロメタン、ジクロロエタン、クロロベンゼン、メチルエチルケトン（ＭＥＫ）、アセトン、ジエチルケトン、メチルイソブチルケトン（ＭＩＢＫ）、メチルイソプロピルケトン（ＭＩＰＫ）、ジイソブチルケトン、３，５，５−トリメチルシクロヘキサノン、ジアセトンアルコール、シクロペンタノン等を用いることができる。
【００４８】
一般式（１）で示される化合物と電子を輸送する材料を含む塗料組成物を塗布する方法としては、例えば、スピンコート法、キャスティング法、マイクログラビアコート法、グラビアコート法、バーコート法、ロールコート法、ワイヤーバーコート法、ディップコート法、スプレーコート法、スクリーン印刷法、フレキソ印刷法、オフセット印刷法、インクジェット印刷法等の各種塗布法を用いることができる。
【００４９】
このようにして塗料組成物を塗布して塗膜を形成した後、アニール処理を施すことが好ましい。アニール処理の条件は、７０〜２００℃で０．１〜５時間、窒素雰囲気または大気下で行うことが好ましい。このようなアニール処理を施すことにより、溶媒を気化させて有機薄膜を成膜できる。
【００５０】
本実施形態の有機薄膜は、一般式（１）で示される化合物と、電子を輸送する材料とを含む。本実施形態の有機薄膜は、真空蒸着法により形成できる。また、本実施形態の有機薄膜では、一般式（１）で示される化合物がｎ型ドーパントとして機能する。このため、本実施形態の有機薄膜は、一般式（１）で示される化合物を含まない薄膜と比較して、有機ＥＬ素子の電子注入層に用いた場合に、優れた電子注入性が得られる。
また、本実施形態の有機薄膜は、真空蒸着法だけでなく、塗布法を用いて製造することもできる。したがって、多様な用途に適用できる。
【００５１】
本実施形態の有機薄膜の製造方法は、一般式（１）で示される化合物と電子を輸送する材料とを、真空蒸着法により共蒸着する工程を含む。したがって、本実施形態の有機薄膜の製造方法を用いて、本実施形態の有機薄膜を有する有機ＥＬ素子を製造する場合、例えば、真空一貫で効率よく有機ＥＬ素子を製造できる。
【００５２】
「有機ＥＬ素子」
図１（ａ）および図１（ｂ）は、本実施形態の有機ＥＬ素子の一例を説明するための断面模式図である。
本実施形態の有機ＥＬ素子１０、１１は、陽極９（電極）と陰極３（電極）との間に、発光層６を含む積層構造が形成されているものである。本実施形態の有機ＥＬ素子１０、１１は、陰極３と発光層６との間に上述した実施形態の有機薄膜を有する。
本実施形態の有機ＥＬ素子１０、１１は、図１（ａ）に示すように、基板２と発光層６との間に陰極３が配置された逆構造のものであってもよいし、図１（ｂ）に示すように、基板２と発光層６との間に陽極９が配置された順構造のものであってもよい。
【００５３】
具体的には、図１（ａ）に示す有機ＥＬ素子１０は、基板２上に陰極３と、電子注入層１と、電子輸送層５と、発光層６と、正孔輸送層７と、正孔注入層８と、陽極９とがこの順に形成されたものである。
図１（ｂ）に示す有機ＥＬ素子１１は、基板２上に陽極９と、正孔注入層８と、正孔輸送層７と、発光層６と、電子輸送層５と、電子注入層１と、陰極３とがこの順に形成されたものである。
【００５４】
本実施形態の有機ＥＬ素子１０、１１では、有機ＥＬ素子１０、１１を形成している各層のうち、正孔注入層８と電子輸送層５のいずれか一方または両方が設けられていなくてもよい。各層は、それぞれ一層のみで形成されていてもよいし、二層以上の積層構造であってもよい。
図１に示す有機ＥＬ素子は、基板と反対側に光を取り出すトップエミッション型のものであってもよいし、基板側に光を取り出すボトムエミッション型のものであってもよい。
【００５５】
（基板）
基板２の材料としては、樹脂材料、ガラス材料等が挙げられる。基板２の材料は、１種のみを用いてもよいし、２種以上組み合わせて使用してもよい。
基板２に用いられる樹脂材料としては、ポリエチレンテレフタレート、ポリエチレンナフタレート、シクロオレフィンポリマー、ポリアミド、ポリエーテルサルフォン、ポリメチルメタクリレート、ポリカーボネート、ポリアリレート等が挙げられる。基板２の材料として、樹脂材料を用いた場合、柔軟性に優れた有機ＥＬ素子１０が得られるため好ましい。
基板２に用いられるガラス材料としては、石英ガラス、ソーダガラス等が挙げられる。
【００５６】
有機ＥＬ素子がボトムエミッション型のものである場合には、基板２の材料として、透明基板を用いる。
有機ＥＬ素子がトップエミッション型のものである場合には、基板２の材料として、透明基板だけでなく、不透明基板を用いてもよい。不透明基板としては、例えば、アルミナのようなセラミックス材料からなる基板、ステンレス鋼のような金属板の表面に酸化膜（絶縁膜）を形成した基板、樹脂材料で構成された基板等が挙げられる。
【００５７】
基板２の平均厚さは、０．１〜３０ｍｍであることが好ましく、より好ましくは０．１〜１０ｍｍである。
基板２の平均厚さはデジタルマルチメーター、ノギスなどにより測定できる。
【００５８】
（陰極）
陰極３の材料としては、ＩＴＯ（インジウム酸化錫）、ＩＺＯ（インジウム酸化亜鉛）、ＦＴＯ（フッ素酸化錫）、ＩｎＳｎＺｎＯ（インジウム酸化亜鉛錫、ＩＴＺＯ）、Ｉｎ３Ｏ３、ＳｎＯ２、Ｓｂ含有ＳｎＯ２、Ａｌ含有ＺｎＯ等の酸化物の導電材料を用いることが好ましい。これらの中でも特に、陰極３の材料としてＩＴＯ、ＩＺＯ、ＦＴＯを用いることが好ましい。
【００５９】
陰極３の平均厚さは、特に制限されないが、１０〜５００ｎｍであることが好ましく、より好ましくは１００〜２００ｎｍである。
【００６０】
（電子注入層）
電子注入層１は、陰極３から発光層６へ電子を注入するための層である。本実施形態の有機ＥＬ素子１０、１１の電子注入層１は、一般式（１）で示される化合物と、電子を輸送する材料とを含む上述した有機薄膜を含む。電子注入層１は、上述した有機薄膜のみで形成されていてもよいし、上述した有機薄膜と、一層または複数層のその他の材料を用いた薄膜との積層構造であっても良い。
【００６１】
その他の材料を用いた薄膜は、有機材料からなるものであってもよいし、無機材料からなるものであってもよい。
電子注入層１に含まれる有機材料からなる薄膜の材料としては、上述した電子を輸送する材料を用いることができる。
【００６２】
電子注入層１に含まれる無機材料からなる薄膜の材料としては、金属酸化物など種々の公知の材料を用いることができる。電子注入層１に用いる金属酸化物を構成する金属元素としては、マグネシウム、カルシウム、ストロンチウム、バリウム、チタン、ジルコニウム、ハフニウム、バナジウム、ニオブ、タンタル、クロム、モリブデン、タングステン、マンガン、インジウム、ガリウム、鉄、コバルト、ニッケル、銅、亜鉛、カドミウム、アルミニウム、ケイ素が挙げられる。電子注入層１に用いる材料としては、上述した金属酸化物の中でも特に、酸化亜鉛、酸化ガリウム、酸化ジルコニウムおよびその混合物から選ばれる１種以上の金属酸化物が好ましい。
【００６３】
電子注入層１に含まれる無機材料からなる薄膜の材料としては、アルカリ金属や、アルカリ土類金属の他、フッ化リチウム、フッ化ナトリウム、フッ化カリウム、フッ化セシウム、炭酸セシウム等を用いてもよい。
本実施形態の有機ＥＬ素子１０、１１では、電子注入層１として、陰極３に接して形成された金属酸化物膜と、金属酸化物膜の発光層６側に形成された本実施形態の有機薄膜とが積層されたものを用いることが好ましい。このような電子注入層１は、特に優れた電子注入性を有する。
【００６４】
電子注入層１を形成している各薄膜の平均厚さは、特に限定されないが、０．５〜１００ｎｍであることが好ましく、より好ましくは０．８〜５０ｎｍである。電子注入層１の平均厚さが１ｎｍ以上であると、電子注入層１を有することによる効果が顕著となり、有機ＥＬ素子１０、１１の低電圧化につながる。また、電子注入層１の平均厚さが１００ｎｍ以下であると、電子注入層１を設けることによる有機ＥＬ素子１０、１１の駆動電圧の上昇を十分に抑制できる。
電子注入層１の平均厚さは、触針式段差計、分光エリプソメトリーにより測定することができる。または、水晶振動子膜厚計により成膜時に測定することができる。
【００６５】
（電子輸送層）
電子輸送層５の材料としては、電子輸送層５の材料として通常用いることができるいずれの材料も用いることができ、これらを混合して用いてもよい。
電子輸送層５の材料として用いることができる低分子化合物の例としては、ビス［２−（ｏ−ヒドロキシフェニルベンゾチアゾール］亜鉛（ＩＩ）（ＺｎＢＴＺ２）、ホウ素含有化合物、トリス−１，３，５−（３’−（ピリジン−３’’−イル）フェニル）ベンゼン（ＴｍＰｙＰｈＢ）のようなピリジン誘導体、（２−（３−（９−カルバゾリル）フェニル）キノリン（ｍＣＱ））のようなキノリン誘導体、２−フェニル−４，６−ビス（３，５−ジピリジルフェニル）ピリミジン（ＢＰｙＰＰＭ）のようなピリミジン誘導体、ピラジン誘導体、バソフェナントロリン（ＢＰｈｅｎ）のようなフェナントロリン誘導体、２，４−ビス（４−ビフェニル）−６−（４’−（２−ピリジニル）−４−ビフェニル）−［１，３，５］トリアジン（ＭＰＴ）のようなトリアジン誘導体、３−フェニル−４−（１’−ナフチル）−５−フェニル−１，２，４−トリアゾール（ＴＡＺ）のようなトリアゾール誘導体、オキサゾール誘導体、２−（４−ビフェニリル）−５−（４−ｔｅｒｔ−ブチルフェニル−１，３，４−オキサジアゾール）（ＰＢＤ）のようなオキサジアゾール誘導体、２，２’，２’’−（１，３，５−ベントリイル）−トリス（１−フェニル−１−Ｈ−ベンズイミダゾール）（ＴＰＢＩ）のようなイミダゾール誘導体、ナフタレン、ペリレン等の芳香環テトラカルボン酸無水物、ビス［２−（２−ヒドロキシフェニル）ベンゾチアゾラト］亜鉛（Ｚｎ（ＢＴＺ）２）、トリス（８−ヒドロキシキノリナト）アルミニウム（Ａｌｑ３）等に代表される各種金属錯体、２，５−ビス（６’−（２’，２’’−ビピリジル））−１，１−ジメチル−３，４−ジフェニルシロール（ＰｙＰｙＳＰｙＰｙ）等のシロール誘導体に代表される有機シラン誘導体、特願２０１２−２２８４６０、特願２０１５−５０３０５３、特願２０１５−０５３８７２、特願２０１５−０８１１０８および特願２０１５−０８１１０９に記載のホウ素含有化合物等が挙げられ、これらの１種または２種以上を用いることができる。これらの中でも、ＺｎＢＴＺ２が好ましい。
【００６６】
電子輸送層５の平均厚さは、特に限定されないが、１０〜１５０ｎｍであることが好ましく、より好ましくは、４０〜１００ｎｍである。
電子輸送層５の平均厚さは、水晶振動子膜厚計により成膜時に測定できる。
【００６７】
（発光層）
発光層６を形成する材料は、低分子化合物であってもよいし、高分子化合物であってもよいし、これらを混合して用いてもよい。
【００６８】
発光層６を形成する高分子化合物としては、例えば、トランス型ポリアセチレン、シス型ポリアセチレン、ポリ（ジ−フェニルアセチレン）（ＰＤＰＡ）、ポリ（アルキルフェニルアセチレン）（ＰＡＰＡ）のようなポリアセチレン系化合物；ポリ（パラ−フェンビニレン）（ＰＰＶ）、ポリ（２，５−ジアルコキシ−パラ−フェニレンビニレン）（ＲＯ−ＰＰＶ）、シアノ−置換−ポリ（パラ−フェンビニレン）（ＣＮ−ＰＰＶ）、ポリ（２−ジメチルオクチルシリル−パラ−フェニレンビニレン）（ＤＭＯＳ−ＰＰＶ）、ポリ（２−メトキシ，５−（２’−エチルヘキソキシ）−パラ−フェニレンビニレン）（ＭＥＨ−ＰＰＶ）のようなポリパラフェニレンビニレン系化合物；ポリ（３−アルキルチオフェン）（ＰＡＴ）、ポリ（オキシプロピレン）トリオール（ＰＯＰＴ）のようなポリチオフェン系化合物；ポリ（９，９−ジアルキルフルオレン）（ＰＤＡＦ）、ポリ（ジオクチルフルオレン−アルト−ベンゾチアジアゾール）（Ｆ８ＢＴ）、α，ω−ビス［Ｎ，Ｎ’−ジ（メチルフェニル）アミノフェニル］−ポリ［９，９−ビス（２−エチルヘキシル）フルオレン−２，７−ジル］（ＰＦ２／６ａｍ４）、ポリ（９，９−ジオクチル−２，７−ジビニレンフルオレニル−オルト−コ（アントラセン−９，１０−ジイル）のようなポリフルオレン系化合物；ポリ（パラ−フェニレン）（ＰＰＰ）、ポリ（１，５−ジアルコキシ−パラ−フェニレン）（ＲＯ−ＰＰＰ）のようなポリパラフェニレン系化合物；ポリ（Ｎ−ビニルカルバゾール）（ＰＶＫ）のようなポリカルバゾール系化合物；ポリ（メチルフェニルシラン）（ＰＭＰＳ）、ポリ（ナフチルフェニルシラン）（ＰＮＰＳ）、ポリ（ビフェニリルフェニルシラン）（ＰＢＰＳ）のようなポリシラン系化合物；更には特許文献１および特許文献２に記載のホウ素化合物系高分子化合物等が挙げられる。
【００６９】
発光層６を形成する低分子化合物としては、リン光発光材料の他、８−ヒドロキシキノリンアルミニウム（Ａｌｑ３）、トリス［１−フェニルイソキノリン−Ｃ２,Ｎ］イリジウム（ＩＩＩ）（Ｉｒ（ｐｉｑ）３）、ビス［２−（ｏ−ヒドロキシフェニルベンゾチアゾール］亜鉛（ＩＩ）（ＺｎＢＴＺ２）トリス（４−メチル−８キノリノレート）アルミニウム（ＩＩＩ）（Ａｌｍｑ３）、８−ヒドロキシキノリン亜鉛（Ｚｎｑ２）、（１，１０−フェナントロリン）−トリス−（４，４，４−トリフルオロ−１−（２−チエニル）−ブタン−１，３−ジオネート）ユーロピウム（ＩＩＩ）（Ｅｕ（ＴＴＡ）３（ｐｈｅｎ））、２，３，７，８，１２，１３，１７，１８−オクタエチル−２１Ｈ，２３Ｈ−ポルフィンプラチナム（ＩＩ）のような各種金属錯体；ジスチリルベンゼン（ＤＳＢ）、ジアミノジスチリルベンゼン（ＤＡＤＳＢ）のようなベンゼン系化合物、ナフタレン、ナイルレッドのようなナフタレン系化合物、フェナントレンのようなフェナントレン系化合物、クリセン、６−ニトロクリセンのようなクリセン系化合物、ペリレン、Ｎ，Ｎ’−ビス（２，５−ジ−ｔ−ブチルフェニル）−３，４，９，１０−ペリレン−ジ−カルボキシイミド（ＢＰＰＣ）のようなペリレン系化合物、コロネンのようなコロネン系化合物、アントラセン、ビススチリルアントラセンのようなアントラセン系化合物、ピレンのようなピレン系化合物、４−（ジ−シアノメチレン）−２−メチル−６−（パラ−ジメチルアミノスチリル）−４Ｈ−ピラン（ＤＣＭ）のようなピラン系化合物、アクリジンのようなアクリジン系化合物、スチルベンのようなスチルベン系化合物、４，４’−ビス［９−ジカルバゾリル］−２，２’−ビフェニル（ＣＢＰ）、４、４’−ビス（９−エチルー３−カルバゾビニレン）−１，１’−ビフェニル（ＢＣｚＶＢｉ）のようなカルバゾール系化合物、２，５−ジベンゾオキサゾールチオフェンのようなチオフェン系化合物、ベンゾオキサゾールのようなベンゾオキサゾール系化合物、ベンゾイミダゾールのようなベンゾイミダゾール系化合物、２，２’−（パラ−フェニレンジビニレン）−ビスベンゾチアゾールのようなベンゾチアゾール系化合物、ビスチリル（１，４−ジフェニル−１，３−ブタジエン）、テトラフェニルブタジエンのようなブタジエン系化合物、ナフタルイミドのようなナフタルイミド系化合物、クマリンのようなクマリン系化合物、ペリノンのようなペリノン系化合物、オキサジアゾールのようなオキサジアゾール系化合物、アルダジン系化合物、１，２，３，４，５−ペンタフェニル−１，３−シクロペンタジエン（ＰＰＣＰ）のようなシクロペンタジエン系化合物、キナクリドン、キナクリドンレッドのようなキナクリドン系化合物、ピロロピリジン、チアジアゾロピリジンのようなピリジン系化合物、２，２’，７，７’−テトラフェニル−９，９’−スピロビフルオレンのようなスピロ化合物、フタロシアニン（Ｈ２Ｐｃ）、銅フタロシアニンのような金属または無金属のフタロシアニン系化合物等が挙げられ、これらの１種又は２種以上を用いることができる。
【００７０】
発光層６としては、可視光を発光する材料以外に、例えば赤外の発光を示す有機材料を用いることもできる。また、発光層６の材料としては、例えば量子ドットやＣＨ３ＮＨ３ＰｂＢｒ３に代表されるようなペロブスカイト構造の材料（例えば、非特許文献３参照。）を用いてもよい。発光層６の材料としては、蛍光材料やリン光材料に加え、熱活性化遅延蛍光材料を用いてもよい。
【００７１】
発光層６の平均厚さは、特に限定されないが、１０〜１５０ｎｍであることが好ましくより好ましくは２０〜１００ｎｍである。
発光層６の平均厚さは、発光層６の材料が低分子化合物である場合、水晶振動子膜厚計により測定できる。発光層６の材料が高分子化合物である場合、接触式段差計により測定できる。
【００７２】
（正孔輸送層）
正孔輸送層７の材料としては、正孔輸送層７の材料として通常用いることができるいずれの材料も用いることができ、これらを混合して用いてもよい。
【００７３】
正孔輸送層７の材料としては、Ｎ４，Ｎ４’−ビス（ジベンゾ［ｂ，ｄ］チオフェン−４−イル）−Ｎ４，Ｎ４’−ジフェニルビフェニルー４，４’−ジアミン（ＤＢＴＰＢ）、１，１−ビス（４−ジ−パラ−トリアミノフェニル）シクロへキサン、１，１’−ビス（４−ジ−パラ−トリルアミノフェニル）−４−フェニル−シクロヘキサンのようなアリールシクロアルカン系化合物、４，４’，４’’−トリメチルトリフェニルアミン、Ｎ，Ｎ，Ｎ’，Ｎ’−テトラフェニル−１，１’−ビフェニル−４，４’−ジアミン、Ｎ，Ｎ’−ジフェニル−Ｎ，Ｎ’−ビス（３−メチルフェニル）−１，１’−ビフェニル−４，４’−ジアミン（ＴＰＤ１）、Ｎ，Ｎ’−ジフェニル−Ｎ，Ｎ’−ビス（４−メトキシフェニル）−１，１’−ビフェニル−４，４’−ジアミン（ＴＰＤ２）、Ｎ，Ｎ，Ｎ’，Ｎ’−テトラキス（４−メトキシフェニル）−１，１’−ビフェニル−４，４’−ジアミン（ＴＰＤ３）、Ｎ，Ｎ’−ジ（１−ナフチル）−Ｎ，Ｎ’−ジフェニル−１，１’−ビフェニル−４，４’−ジアミン（α−ＮＰＤ）、ＴＰＴＥのようなアリールアミン系化合物、Ｎ，Ｎ，Ｎ’，Ｎ’−テトラフェニル−パラ−フェニレンジアミン、Ｎ，Ｎ，Ｎ’，Ｎ’−テトラ（パラ−トリル）−パラ−フェニレンジアミン、Ｎ，Ｎ，Ｎ’，Ｎ’−テトラ（メタ−トリル）−メタ−フェニレンジアミン（ＰＤＡ）のようなフェニレンジアミン系化合物、カルバゾール、Ｎ−イソプロピルカルバゾール、Ｎ−フェニルカルバゾールのようなカルバゾール系化合物、スチルベン、４−ジ−パラ−トリルアミノスチルベンのようなスチルベン系化合物、ＯｘＺのようなオキサゾール系化合物、トリフェニルメタン、ｍ−ＭＴＤＡＴＡのようなトリフェニルメタン系化合物、１−フェニル−３−（パラ−ジメチルアミノフェニル）ピラゾリンのようなピラゾリン系化合物、ベンジン（シクロヘキサジエン）系化合物、トリアゾールのようなトリアゾール系化合物、イミダゾールのようなイミダゾール系化合物、１，３，４−オキサジアゾール、２，５−ジ（４−ジメチルアミノフェニル）−１，３，４，−オキサジアゾールのようなオキサジアゾール系化合物、アントラセン、９−（４−ジエチルアミノスチリル）アントラセンのようなアントラセン系化合物、フルオレノン、２，４，７，−トリニトロ−９−フルオレノン、２，７−ビス（２−ヒドロキシ−３−（２−クロロフェニルカルバモイル）−１−ナフチルアゾ）フルオレノンのようなフルオレノン系化合物、ポリアニリンのようなアニリン系化合物、シラン系化合物、１，４−ジチオケト−３，６−ジフェニル−ピロロ−（３，４−ｃ）ピロロピロールのようなピロール系化合物、フルオレンのようなフルオレン系化合物、ポルフィリン、金属テトラフェニルポルフィリンのようなポルフィリン系化合物、キナクリドンのようなキナクリドン系化合物、フタロシアニン、銅フタロシアニン、テトラ（ｔ−ブチル）銅フタロシアニン、鉄フタロシアニンのような金属または無金属のフタロシアニン系化合物、銅ナフタロシアニン、バナジルナフタロシアニン、モノクロロガリウムナフタロシアニンのような金属または無金属のナフタロシアニン系化合物、Ｎ，Ｎ’−ジ（ナフタレン−１−イル）���Ｎ，Ｎ’−ジフェニル−ベンジジン、Ｎ，Ｎ，Ｎ’，Ｎ’−テトラフェニルベンジジンのようなベンジジン系化合物等が挙げられ、これらの１種または２種以上を用いることができる。
これらの中でも、ＤＢＴＰＢ、α−ＮＰＤ、ＴＰＴＥのようなアリールアミン系化合物が好ましい。
【００７４】
正孔輸送層７の平均厚さは、特に限定されないが、１０〜１５０ｎｍであることが好ましい。より好ましくは、４０〜１００ｎｍである。
正孔輸送層７の平均厚さは、水晶振動子膜厚計により成膜時に測定できる。
【００７５】
（正孔注入層）
正孔注入層８は、無機材料からなるものであってもよいし、有機材料からなるものであってもよい。
正孔注入層８が有機材料である場合、正孔注入層８の材料として、例えばテトラフルオロテトラシアノキノジメタン（Ｆ４ＴＣＮＱ）、１，４，５，８，９，１２−ヘキサアザトリフェニレン−２，３，６，７，１０，１１−ヘキサカルボニトリル（ＨＡＴ−ＣＮ）、ポリ（３，４−エチレンジオキシチオフェン）（ＰＥＤＯＴ）等を用いることができる。
【００７６】
正孔注入層８が無機材料である場合、正孔注入層８の材料として、酸化バナジウム（Ｖ２Ｏ５）、三酸化モリブデン（酸化モリブデン：ＭｏＯ３）、酸化ルテニウム（ＲｕＯ２）等のうち、１種または２種以上の酸化物を用いることが好ましい。これらの中でも特に、酸化バナジウムまたは酸化モリブデンを主成分とすることが好ましい。
【００７７】
正孔注入層８の平均厚さは、特に限定されないが、１〜１０００ｎｍであることが好ましく、５〜５０ｎｍであることがより好ましい。
正孔注入層８の平均厚さは、水晶振動子膜厚計により成膜時に測定することができる。
【００７８】
（陽極）
陽極９の材料としては、Ａｕ、Ｐｔ、Ａｇ、Ｃｕ、Ａｌまたはこれらを含む合金等が挙げられる。この中でも陽極９の材料として、Ａｕ、Ａｇ、Ａｌのいずれかを用いることが好ましい。
【００７９】
陽極９の平均厚さは、特に限定されないが、例えば１０〜１０００ｎｍであることが好ましく、より好ましくは３０〜１５０ｎｍである。
有機ＥＬ素子がトップエミッション型のものである場合には、陽極９の材料として、ＩＴＯ（インジウム酸化錫）などの透明な材料を用いることが好ましい。有機ＥＬ素子がトップエミッション型のものであって、陽極９の材料として照射光に不透明な材料を用いる場合、平均厚さを１０〜３０ｎｍ程度にすることで、透明な陽極９として使用できる。
陽極９の平均厚さは、水晶振動子膜厚計により成膜時に測定できる。
【００８０】
「他の例」
本発明の有機ＥＬ素子は、上述した実施形態において説明した有機ＥＬ素子に限定されるものではない。
例えば、図１に示す有機ＥＬ素子１０、１１において、電子輸送層５、正孔輸送層７、正孔注入層８は、必要に応じて形成すればよく、設けられていなくてもよい。
また、陰極３、電子注入層１、電子輸送層５、発光層６、正孔輸送層７、正孔注入層８、陽極９の各層は、１層で形成されているものであってもよいし、２層以上からなるものであってもよい。
【００８１】
また、図１に示す有機ＥＬ素子１０、１１は、陰極３、電子注入層１、電子輸送層５、発光層６、正孔輸送層７、正孔注入層８、陽極９の各層の間に、他の層を有するものであってもよい。具体的には、有機ＥＬ素子の特性をさらに向上させる等の理由から、必要に応じて、電子阻止層などを有していてもよい。
【００８２】
本実施形態では、陰極３と陽極９との間に発光層６を有し、陰極３と発光層６との間に電子注入層１が設けられた図１（ａ）に示す逆構造の有機ＥＬ素子である場合、電子注入層１は、陰極３に接して形成された金属酸化物膜と、金属酸化物膜の発光層６側に形成されたヒドリド還元剤を含み真空蒸着法により形成された薄膜とを有するものであればよい。
ヒドリド還元剤を含み真空蒸着法により形成された薄膜は、ヒドリド還元剤を含み真空蒸着法により形成されたものであればよく、上述した一般式（１）で示される化合物と、電子を輸送する材料とを含む薄膜の他に、例えば、特許６３１２５５６号公報に記載の化合物などからなる薄膜が挙げられる。
【００８３】
このような有機ＥＬ素子１０では、電子注入層１が、陰極３に接して形成された金属酸化物膜と、金属酸化物膜の発光層６側に形成されたヒドリド還元剤を含み真空蒸着法により形成された薄膜とを有するため、真空蒸着法を用いて効率よく生産できるとともに、ヒドリド還元剤を含む薄膜による優れた電子注入性が得られる。
【００８４】
「有機ＥＬ素子の製造方法」
次に、本実施形態の有機ＥＬ素子の製造方法について説明する。
図１（ａ）に示す逆構造の有機ＥＬ素子１０を製造するには、基板２上に陰極３を形成する工程と、陰極３上に発光層６を含む積層構造を形成する工程と、積層構造上に陽極９を形成する工程とを行う。
積層構造を形成する工程では、陰極３上に上述した有機薄膜を含む電子注入層１と、電子輸送層５と、発光層６と、正孔輸送層７と、正孔注入層８とをこの順に形成する。
図１（ａ）に示す逆構造の有機ＥＬ素子１０は、電子注入層１を形成する工程以外は、従来の製造方法を用いて製造できる。
【００８５】
本実施形態における電子注入層１を形成する工程では、陰極３に接して金属酸化物膜を設ける工程と、金属酸化物膜の発光層６側に上述した有機薄膜の製造方法により有機薄膜を形成する工程とを行うことが好ましい。
このことにより、陰極３に接して形成された金属酸化物膜と、金属酸化物膜の発光層６側に形成された有機薄膜とが積層された電子注入層１を形成できる。
また、金属酸化物膜と有機薄膜とが積層された電子注入層１を製造する場合、有機薄膜を形成する工程から陽極９を形成する工程までを、真空一貫で行うことが好ましい。このことにより、より一層効率よく有機ＥＬ素子１０を生産できる。
【００８６】
図１（ｂ）に示す順構造の有機ＥＬ素子１１を製造するには、基板２上に陽極９を形成する工程と、陽極９上に発光層６を含む積層構造を形成する工程と、積層構造上に陰極３を形成する工程とを行う。
積層構造を形成する工程では、陽極９上に正孔注入層８と、正孔輸送層７と、発光層６と、電子輸送層５と、上述した有機薄膜を含む電子注入層１とをこの順に形成する。
図１（ｂ）に示す順構造の有機ＥＬ素子１１は、上述した有機薄膜の製造方法により電子注入層１に含まれる有機薄膜を形成すること以外は、従来の製造方法を用いて製造できる。
【００８７】
本実施形態の有機ＥＬ素子１０、１１は、陰極３と発光層６との間に本実施形態の有機薄膜を有するため、真空蒸着法を用いて効率よく生産できるとともに、有機薄膜による優れた電子注入性が得られる。
【００８８】
また、本発明の有機ＥＬ素子１０が、陰極３と陽極９との間に発光層６を有し、陰極３と発光層６との間に電子注入層１が設けられた図１（ａ）に示す逆構造のものであって、電子注入層１が、陰極３に接して形成された金属酸化物膜と、金属酸化物膜の発光層６側に形成されたヒドリド還元剤を含み真空蒸着法により形成された薄膜とを有する場合、以下に示す方法により製造できる。
すなわち、上記の積層構造を形成する工程において、金属酸化物膜の発光層６側にヒドリド還元剤を含む薄膜を真空蒸着法により形成し、薄膜を形成する工程から陽極９を形成する工程までを、真空一貫で行う方法により製造できる。
【００８９】
「表示装置」
本実施形態の表示装置は、上述した実施形態の有機ＥＬ素子を複数配列した素子配列群を用いて画像を表示するものである。
本実施形態の表示装置は、真空蒸着法を用いて効率よく生産でき、有機薄膜による優れた電子注入性が得られる上述した実施形態の有機ＥＬ素子を備えている。このため、表示装置として好ましいものである。
【００９０】
「照明装置」
本実施形態の照明装置は、上述した実施形態の有機ＥＬ素子を複数配列した素子配列群を用いて面発光を行うものである。
本実施形態の照明装置は、真空蒸着法を用いて効率よく生産でき、有機薄膜による優れた電子注入性が得られる上述した実施形態の有機ＥＬ素子を備えている。このため、照明装置として好ましいものである。
【００９１】
本発明は、上述した実施形態に限定されるものではなく、本発明の有機薄膜は、例えば、有機薄膜太陽電池、薄膜トランジスタなどのデバイスに用いることができる。
本発明の有機薄膜太陽電池は、有機薄膜を含む。例えば、有機薄膜を有機薄膜太陽電池の電子注入層に用いた場合、有機薄膜の一般式（１）で示される化合物が電子輸送材料に電子を与える、いわゆるｎ型ドーパントとして機能することにより、電子輸送の速度が速く、高い発電効率が得られる。したがって、有機薄膜太陽電池として好ましいものである。
【００９２】
また、本発明の薄膜トランジスタは、有機薄膜を含む。例えば、薄膜トランジスタのチャネル層を有機薄膜で形成した場合、電子移動度の高いチャネル層が得られる。
【実施例】
【００９３】
以下、本発明の実施例および比較例について説明する。なお、本発明は以下に示す実施例に限定されるものではない。
【００９４】
＜実施例１＞
以下に示す方法により、図１（ａ）に示す逆構造の有機ＥＬ素子を製造した。
［１］ＩＴＯ膜（膜厚１５０ｎｍ、幅３ｍｍにパターニング済）からなる陰極を有する平均厚さ０．７ｍｍの市販されているガラス製透明基板（以下、単に基板とも称する）を用意した。
【００９５】
［２］次に、陰極を有する基板を、アセトン中およびイソプロパノール中でそれぞれ１０分間超音波洗浄し、さらにイソプロパノール中で５分間煮沸した。その後、基板をイソプロパノール中から取り出し、窒素ブローにより乾燥させ、ＵＶオゾン洗浄を２０分間行った。
【００９６】
［３］次に、陰極を有する基板を、金属亜鉛ターゲットを有するマグネトロンスパッタ装置のチャンバー内の基板ホルダーに固定した。チャンバー内を約１×１０−４Ｐａまで減圧した後、アルゴンと酸素を導入した状態でＺｎＯのスパッタリング処理を実行した。これにより、陰極上に膜厚３ｎｍの酸化亜鉛膜（電子注入層）を形成した。その後、酸化亜鉛膜を成膜した基板を、ホットプレートを用いて、大気中で４００℃で１時間熱処理した。
【００９７】
［４］次に、酸化亜鉛膜を成膜した熱処理後の基板を、１ｍｌの１，５−ジアザビシクロ［４．３．０］ノネン−５（ＤＢＮ）が入れられた容量８５．５ｍｌの密閉容器の中に入れ、常温常圧で２０時間放置してＤＢＮの気化により、酸化亜鉛膜を成膜した基板上にＤＢＮ膜（電子注入層）を成膜した。
【００９８】
［５］次に、ＤＢＮ膜まで形成した基板を、真空蒸着装置のチャンバー内の基板ホルダーに固定した。一般式（１−５）で示されるＮ−ＤＰＢＩ、一般式（ｊ）で示されるホウ素系化合物、下記一般式（２）で示されるビス［２−（ｏ−ヒドロキシフェニルベンゾチアゾール］亜鉛（ＩＩ）（ＺｎＢＴＺ２）、下記一般式（３）で示されるトリス［１−フェニルイソキノリン−Ｃ２，Ｎ］イリジウム（ＩＩＩ）（Ｉｒ（ｐｉｑ）３）、下記一般式（４）で示されるＮ，Ｎ’−ジ（１−ナフチル）−Ｎ，Ｎ’−ジフェニル−１，１’−ビフェニル−４，４’−ジアミン（α−ＮＰＤ）、下記一般式（５）で示される１，４，５，８，９，１２−ヘキサアザトリフェニレン−２，３，６，７，１０，１１−ヘキサカルボニトリル（ＨＡＴ−ＣＮ）、Ａｌをそれぞれルツボに入れて蒸着源にセットした。
そして、以下に示す方法により、Ｎ−ＤＰＢＩと上記ホウ素系化合物とを含む有機薄膜から、Ａｌからなる陽極まで、真空一貫で形成した。
【００９９】
【化８】
2020024980.tif 000009
【０１００】
［６］真空蒸着装置内を約１×１０−５Ｐａまで減圧し、ホウ素系化合物に対して、Ｎ−ＤＰＢＩをドーパントとして２０ｎｍ共蒸着し、有機薄膜（電子注入層）を成膜した。この時、Ｎ−ＤＰＢＩのドープ濃度が、電子注入層全体に対して１０質量％となるようにした。
【０１０１】
［７］上記電子注入層形成後、ＺｎＢＴＺ２を１０ｎｍ成膜して電子輸送層とした。
さらに、ＺｎＢＴＺ２をホスト、（Ｉｒ（ｐｉｑ）３）をドーパントとして２０ｎｍ共蒸着し、発光層を成膜した。この時、（Ｉｒ（ｐｉｑ）３）のドープ濃度が発光層６全体に対して６質量％となるようにした。
次に、α−ＮＰＤを５０ｎｍ成膜することにより、正孔輸送層を成膜した。
次に、ＨＡＴ−ＣＮを膜厚１０ｎｍ蒸着し、正孔注入層８とした。
【０１０２】
［８］最後に、Ａｌを膜厚１００ｎｍになるように蒸着し、陽極を形成した。なお、陽極を蒸着する時、ステンレス製の蒸着マスクを用いて蒸着面が幅３ｍｍの帯状になるようにした。このことにより、有機ＥＬ素子の発光面積を９ｍｍ２とした。
以上の工程により、実施例１の有機ＥＬ素子を得た。
【０１０３】
＜比較例１＞
実施例１の有機ＥＬ素子の製造工程における上記［６］の工程において、真空蒸着装置内を約１×１０−５Ｐａまで減圧した後、ホウ素系化合物のみを蒸着し、有機薄膜（電子注入層）を成膜したこと以外は、実施例１と同様にして、比較例１の有機ＥＬ素子を得た。
【０１０４】
＜実施例２−１＞
実施例１の有機ＥＬ素子の製造工程における上記［４］の工程を行わなかったことと、実施例１の有機ＥＬ素子の製造工程における上記［６］の工程において、Ｎ−ＤＰＢＩのドープ濃度が、電子注入層全体に対して３質量％となるようにしたこと以外は、実施例１と同様にして、実施例２の有機ＥＬ素子を得た。
＜実施例２−２＞
実施例１の有機ＥＬ素子の製造工程における上記［４］の工程を行わなかったこと以外は、実施例１と同様にして、実施例２の有機ＥＬ素子を得た。
＜比較例２＞
比較例１の有機ＥＬ素子の製造工程における上記［４］の工程を行わなかったこと以外は、比較例１と同様にして、比較例２の有機ＥＬ素子を得た。
【０１０５】
＜実施例３＞
以下に示す方法により、図１（ｂ）に示す順構造の有機ＥＬ素子を製造した。
［１］ＩＴＯ膜（膜厚１００ｎｍ、幅３ｍｍにパターニング済）からなる陽極を有する平均厚さ０．７ｍｍの市販されているガラス製透明基板（以下、単に基板とも称する）を用意した。
【０１０６】
［２］次に、陽極を有する基板を、アセトン中およびイソプロパノール中でそれぞれ１０分間超音波洗浄し、さらにイソプロパノール中で５分間煮沸した。その後、基板をイソプロパノール中から取り出し、窒素ブローにより乾燥させ、ＵＶオゾン洗浄を２０分間行った。
［３］次に、ＰＥＤＯＴ（Ｃｌｅｖｉｏｓ  ＨＩＬ１．３Ｎ）からなる厚み３０ｎｍの正孔注入層を形成した。
【０１０７】
［４］次に、ＰＥＤＯＴまで形成した基板を、真空蒸着装置のチャンバー内の基板ホルダーに固定した。一般式（４）で示されるＮ，Ｎ’−ジ（１−ナフチル）−Ｎ，Ｎ’−ジフェニル−１，１’−ビフェニル−４，４’−ジアミン（α−ＮＰＤ）、下記一般式（６）で示されるトリス（８−ヒドロキシキノリナト）アルミニウム（Ａｌｑ３）、一般式（１−５）で示されるＮ−ＤＰＢＩ、一般式（ｊ）で示されるホウ素系化合物、フッ化リチウム、Ａｌをそれぞれルツボに入れて蒸着源にセットした。
そして、以下に示す方法により、α−ＮＰＤからなる正孔輸送層から、Ａｌからなる陰極まで、真空一貫で形成した。
【０１０８】
【化９】
2020024980.tif 000010
【０１０９】
［５］真空蒸着装置内を約１×１０−５Ｐａまで減圧し、α−ＮＰＤを５０ｎｍ成膜することにより、正孔輸送層を成膜した。
次に、Ａｌｑ３を２０ｎｍ成膜することにより、発光層を成膜した。
［６］次に、ホウ素系化合物に対して、Ｎ−ＤＰＢＩをドーパントとして２０ｎｍ共蒸着し、有機薄膜（電子注入層）を成膜した。この時、Ｎ−ＤＰＢＩのドープ濃度が、電子注入層全体に対して１０質量％となるようにした。
【０１１０】
［７］次に、フッ化リチウム（電子注入層）を膜厚０．８ｎｍ蒸着した。
［８］最後に、Ａｌを膜厚１００ｎｍになるように蒸着し、陰極を形成した。なお、陰極を蒸着する時、ステンレス製の蒸着マスクを用いて蒸着面が幅３ｍｍの帯状になるようにした。このことにより、有機ＥＬ素子の発光面積を９ｍｍ２とした。
以上の工程により、実施例３の有機ＥＬ素子を得た。
【０１１１】
＜比較例３＞
実施例３の有機ＥＬ素子の製造工程における上記［６］の工程において、真空蒸着装置内を約１×１０−５Ｐａまで減圧した後、ホウ素系化合物のみを蒸着し、有機薄膜（電子注入層）を成膜したこと以外は、実施例３と同様にして、比較例３の有機ＥＬ素子を得た。
【０１１２】
＜実施例４＞
実施例３の有機ＥＬ素子の製造工程における上記［７］の工程を行わなかったこと以外は、実施例３と同様にして、実施例４の有機ＥＬ素子を得た。
＜比較例４＞
比較例４の有機ＥＬ素子の製造工程における上記［７］の工程を行わなかったこと以外は、比較例３と同様にして、比較例４の有機ＥＬ素子を得た。
【０１１３】
＜実施例５＞
実施例２の有機ＥＬ素子の製造工程における上記［６］の工程に代えて、以下に示す［６−２］の工程を行ったこと以外は、実施例２と同様にして、実施例５の有機ＥＬ素子を得た。
【０１１４】
［６−２］一般式（１−５）で示されるＮ−ＤＰＢＩの１．０質量％のシクロペンタノン溶液と、一般式（ｊ）で示されるホウ素系化合物の１．０質量％のシクロペンタノン溶液をそれぞれ作成した。各溶液を質量比で３：９７の割合で混ぜ合わせ、混合溶液を作製した。
その後、酸化亜鉛膜を成膜した熱処理後の基板をスピンコーターにセットし、基板上に上記混合溶液を滴下し、毎分３０００回転で３０秒間回転させて塗布した。さらに、上記混合溶液を塗布した基板を、ホットプレートを用いて、窒素雰囲気中で１５０℃で１時間アニールした。これにより、平均膜厚３０ｎｍの電子注入層を形成した。
【０１１５】
＜比較例５＞
実施例５の有機ＥＬ素子の製造工程における上記［６−２］の工程において、混合溶液に代えて、一般式（ｊ）で示されるホウ素系化合物の１．０質量％のシクロペンタノン溶液を用いたこと以外は、実施例５と同様にして、比較例５の有機ＥＬ素子を得た。
【０１１６】
＜実施例６＞
実施例１の有機ＥＬ素子の製造工程において、一般式（ｊ）で示されるホウ素系化合物に代えて、一般式（ａ）で示されるトリアジン誘導体を用いたこと以外は、実施例１と同様にして、実施例６の有機ＥＬ素子を得た。
＜比較例６＞
比較例１の有機ＥＬ素子の製造工程において、一般式（ｊ）で示されるホウ素系化合物に代えて、一般式（ａ）で示されるトリアジン誘導体を用いたこと以外は、比較例１と同様にして、比較例６の有機ＥＬ素子を得た。
【０１１７】
＜実施例７＞
実施例１の有機ＥＬ素子の製造工程において、一般式（ｊ）で示されるホウ素系化合物に代えて、一般式（ｋ）で示されるトリアジン誘導体を用いて１０ｎｍ共蒸着したこと以外は、実施例１と同様にして、実施例７の有機ＥＬ素子を得た。
＜比較例７＞
比較例１の有機ＥＬ素子の製造工程において、一般式（ｊ）で示されるホウ素系化合物に代えて、一般式（ｋ）で示されるトリアジン誘導体を用いて１０ｎｍ蒸着したこと以外は、比較例１と同様にして、比較例７の有機ＥＬ素子を得た。
【０１１８】
このようにして得た実施例１〜７、比較例１〜７の有機ＥＬ素子について、以下に示す方法により、発光特性測定を測定し、印加電圧と輝度との関係を調べた。
（有機ＥＬ素子の発光特性測定）
ケースレー社製の「２４００型ソースメーター」により、有機ＥＬ素子への電圧印加を行った。また、コニカミノルタ社製の「ＬＳ−１１０」により、発光輝度を測定した。その結果を図２〜図８に示す。
【０１１９】
図２は、実施例１と比較例１の有機ＥＬ素子の印加電圧と輝度との関係、図３は、実施例２−１および２−２と比較例２の有機ＥＬ素子の印加電圧と輝度との関係、図４は、実施例３と比較例３の有機ＥＬ素子の印加電圧と輝度との関係、図５は、実施例４と比較例４の有機ＥＬ素子の印加電圧と輝度との関係、図６は、実施例５と比較例５の有機ＥＬ素子の印加電圧と輝度との関係、図７は、実施例６と比較例６の有機ＥＬ素子の印加電圧と輝度との関係、図８は、実施例７と比較例７の有機ＥＬ素子の印加電圧と輝度との関係を示すグラフである。
【０１２０】
図２に示すように、電子注入層として、一般式（１−５）で示されるＮ−ＤＰＢＩと、一般式（ｊ）で示されるホウ素系化合物とを含む有機薄膜を設けた実施例１の有機ＥＬ素子では、Ｎ−ＤＰＢＩを含まない薄膜を設けた比較例１と比較して、低い印加電圧で高い輝度が得られている。
図３に示すように、電子注入層として、上記Ｎ−ＤＰＢＩと上記ホウ素系化合物とを含む有機薄膜を設けた実施例２−１、２−２の有機ＥＬ素子では、Ｎ−ＤＰＢＩを含まない薄膜を設けた比較例２と比較して、低い印加電圧で高い輝度が得られている。
また、図２および図３に示すように、有機薄膜を設けることによる効果は、有機薄膜と陰極との間にＤＢＮ膜（電子注入層）が形成されているか否かに関わらず、得られることが確認できた。
【０１２１】
図４に示すように、電子注入層として、上記Ｎ−ＤＰＢＩと上記ホウ素系化合物とを含む有機薄膜を設けた実施例３の有機ＥＬ素子では、Ｎ−ＤＰＢＩを含まない薄膜を設けた比較例３と比較して、低い印加電圧で高い輝度が得られている。
また、図２〜図４に示す結果から、有機薄膜を設けることによる効果は、順構造のものであるか、逆構造のものであるかに関わらず、得られることが確認できた。
【０１２２】
図５に示すように、電子注入層として、上記Ｎ−ＤＰＢＩと上記ホウ素系化合物とを含む有機薄膜を設けた実施例４の有機ＥＬ素子では、Ｎ−ＤＰＢＩを含まない薄膜を設けた比較例４と比較して、低い印加電圧で高い輝度が得られている。
また、図４および図５に示すように、有機薄膜を設けることによる効果は、有機薄膜と陰極との間にフッ化リチウム（電子注入層）が形成されているか否かに関わらず、得られることが確認できた。
【０１２３】
図６に示すように、電子注入層として、上記Ｎ−ＤＰＢＩと上記ホウ素系化合物とを含む有機薄膜を塗布法により設けた実施例５の有機ＥＬ素子では、Ｎ−ＤＰＢＩを含まない薄膜を設けた比較例５と比較して、低い印加電圧で高い輝度が得られている。
また、図３および図６に示すように、有機薄膜を設けることによる効果は、真空蒸着法により形成したか、塗布法により形成したかに関わらず、得られることが確認できた。
【０１２４】
図７に示すように、電子注入層として、上記Ｎ−ＤＰＢＩと一般式（ａ）で示されるトリアジン誘導体とを含む有機薄膜を設けた実施例６の有機ＥＬ素子では、Ｎ−ＤＰＢＩを含まない薄膜を設けた比較例６と比較して、低い印加電圧で高い輝度が得られている。
【０１２５】
図８に示すように、電子注入層として、上記Ｎ−ＤＰＢＩと一般式（ｋ）で示されるトリアジン誘導体とを含む有機薄膜を設けた実施例７の有機ＥＬ素子では、Ｎ−ＤＰＢＩを含まない薄膜を設けた比較例７と比較して、低い印加電圧で高い輝度が得られている。
【符号の説明】
【０１２６】
１    電子注入層
２    基板
３    陰極
５    電子輸送層
６    発光層
７    正孔輸送層
８    正孔注入層
９    陽極
１０、１１    有機ＥＬ素子（有機エレクトロルミネッセンス素子）
【図１】
2020024980.tif 000016
【図２】
2020024980.tif 000017
【図３】
2020024980.tif 000018
【図４】
2020024980.tif 000019
【図５】
2020024980.tif 000020
【図６】
2020024980.tif 000021
【図７】
2020024980.tif 000022
【図８】
2020024980.tif 000023